(57)【要約】【課題】  コンクリート構造物等への密着性に優れた補強用繊維シートを提供する。【解決手段】  少なくとも経糸に、繰り返し単位の９５モル％以上が、下記式（１）で示されるポリケトンで構成される繊維フィラメント糸を用いた織物であって、該織物が模紗組織織物であることを特徴とする補強用繊維シート              −ＣＨ２−ＣＨ２−Ｃ−            （１）                              ‖                              Ｏ【選択図】  図１
2008075220.tif 000002
【特許請求の範囲】
【請求項１】
少なくとも経糸に、繰り返し単位の９５モル％以上が、下記式（１）で示されるポリケトンで構成される繊維フィラメント糸を用いた織物であって、該織物が模紗組織織物であることを特徴とする補強用繊維シート。
−ＣＨ２−ＣＨ２−Ｃ−            （１）
‖
Ｏ
【発明の詳細な説明】
【技術分野】
【０００１】
本発明は補強用繊維シートに関し、特に高架の鉄道や高速道路等の橋脚や梁等の土木コンクリート構造物、建物の柱、壁等を補強する補強用繊維シートに関する。
【背景技術】
【０００２】
土木コンクリート構造物については、耐震による破壊、耐久性の改善等の問題があり、耐震性が充分であっても、ひび割れや部分的に剥落したものの補修も実施されている。繊維シートによる補強、補修は、引張強力が高い補強用繊維シートを、エポキシ樹脂によって、コンクリート表面に接着させることにより行われる。エポキシ樹脂は、繊維シートをコンクリートに接着させるだけでなく、繊維シートに含浸し、シート強度を向上させ、さらに、繊維シートの強度をコンクリートに伝える媒体の役割を果たす。
【０００３】
例えば、特許文献１の実施例１には、アラミド繊維を用いた模紗織物からなるテープ状織物が、コンクリート柱の補強用繊維シートとして好適であることが開示されているが、コンクリート構造物の表面が不整面であると、コンクリート表面と補強用繊維シートとの間に空気溜りが形成されることがあった。空気溜りの形成は、樹脂による接着を阻害し、補強効果が充分に発揮されないため、スクレーバー等で補強用繊維シートを上から押さえて密着性を高める必要があるが、作業性を著しく阻害することに加えて、空気溜りを充分に解消することは困難であった。
【０００４】
従って、コンクリート構造物の表面が不整面であった場合や、不陸修正（調整）が不充分な場合にも密着性に優れ、空気溜りの形成が生じにくい補強用繊維シートが要求されていた。
【特許文献１】特開平１１−５０３４８号公報
【発明の開示】
【発明が解決しようとする課題】
【０００５】
本発明の課題は、かかる要求に応え、コンクリート構造物等への密着性に優れ、施工時に空気溜り等の非接着部分の生じにくい補強用繊維シートを提供することである。
【課題を解決するための手段】
【０００６】
本発明者らは、前記課題を解決するために鋭意検討した結果、本発明に到達したものである。
すなわち、本発明は下記の通りである。
【０００７】
（１）少なくとも経糸に、繰り返し単位の９５モル％以上が、下記式（１）で示されるポリケトンで構成される繊維（以下ポリケトン繊維という）フィラメント糸を用いた織物であって、該織物が模紗組織織物であることを特徴とする補強用繊維シート
−ＣＨ２−ＣＨ２−Ｃ−            （１）
‖
Ｏ
【発明の効果】
【０００８】
本発明によれば、コンクリート構造物等への密着性に優れた補強用繊維シートを提供することができる。
【発明を実施するための最良の形態】
【０００９】
本発明のポリケトン繊維を構成するポリケトンは、繰り返し単位の９５モル％以上、好ましくは９８モル％以上、特に９９．６モル％以上が、上記式（１）で示されるものであるが、５モル％未満の範囲で、上記式（１）以外の繰り返し単位、例えば、下記式（２）に示すもの等を含有していても良い。
−Ｒ−Ｃ−                （２）
‖
Ｏ
但し、Ｒは、エチレン以外の炭素数１〜３０の有機基であり、例えば、プロピレン、ブチレン、１−フェニルエチレン等であり、Ｒの水素原子の一部または全部が、ハロゲン基、エステル基、アミド基、水酸基、エーテル基で置換されていてもよい。もちろん、Ｒは二種以上であってもよく、例えば、プロピレンと１−フェニルエチレンが混在していてもよい。
【００１０】
ポリケトンの固有粘度［η］は、好ましくは１ｄｌ／ｇ以上、より好ましくは２ｄｌ／ｇ以上、特に好ましくは４ｄｌ／ｇ以上、２０ｄｌ／ｇ以下、より好ましくは１５ｄｌ／ｇ以下、特に１０ｄｌ／ｇ以下が好ましい。
【００１１】
尚、固有粘度［η］は次の定義式に基づいて求められる値である。
［η］＝ｌｉｍ（Ｔ−ｔ）／（ｔ・Ｃ）
Ｃ→０
式中のｔ及びＴは、それぞれヘキサフルオロイソプロパノール（セントラル硝子（株）社製）及び該ヘキサフルオロイソプロパノールに溶解したポリケトンの希釈溶液の２５℃での粘度管の流過時間である。Ｃは、上記希釈溶液の濃度であり、ヘキサフルオロイソプロパノール１００ｍｌ中のポリケトンの質量（ｇ）である。
【００１２】
ポリケトンには必要に応じて、酸化防止剤、ラジカル抑制剤、他のポリマー、艶消し剤、紫外線吸収剤、難燃剤、金属石鹸等の添加剤を含んでいてもよい。
【００１３】
次に、ポリケトン繊維の好ましい特性としては、引張強度は５ｃＮ／ｄｔｅｘ以上、より好ましくは１０ｃＮ／ｄｔｅｘ以上、特に好ましくは１５ｃＮ／ｄｔｅｘ以上、３０ｃＮ／ｄｔｅｘ以下であり、引張伸度は３％以上、より好ましくは３．５％以上、特に好ましくは４％以上、８％以下、より好ましくは７％以下、特に好ましくは６％以下であり、引張弾性率は１００ｃＮ／ｄｔｅｘ以上、より好ましくは２００ｃＮ／ｄｔｅｘ以上、特に好ましくは３００ｃＮ／ｄｔｅｘ以上、１０００ｃＮ／ｄｔｅｘ以下である。
【００１４】
ポリケトン繊維の形態は、フィラメント糸であり、長さ方向に均一なものや太細のあるものでもよく、繊維の断面形状は、丸型、三角、Ｌ型、Ｔ型、Ｙ型、Ｗ型、八葉型、偏平（扁平度１．３〜４程度のもので、Ｗ型、Ｉ型、ブ−メラン型、波型、串団子型、まゆ型、直方体型等がある）、ドッグボーン型等の多角形型、多葉型、中空型や不定形なものでもよい。
【００１５】
好ましい単糸繊度は、マルチフィラメント糸の場合は０．０１〜１０ｄｔｅｘ、より好ましくは０．１〜１０ｄｔｅｘ、特に好ましくは０．５〜５ｄｔｅｘ、モノフィラメント糸の場合は、１０〜１０００００ｄｔｅｘである。又、好ましい総繊度は１０〜１０００００ｄｔｅｘより好ましくは３０〜５００００ｄｔｅｘである。
ポリケトン繊維の糸条形態としては、マルチフィラメント糸、モノフィラメント糸であり、本発明の目的達成上、マルチフィラメント糸が好ましい。
【００１６】
本発明は、かかるポリケトン繊維フィラメント糸を少なくとも経糸に用いて模紗組織織物を構成したことに特徴がある。緯糸にはポリケトン繊維フィラメント糸を用いてもよいし、ポリエステル繊維やポリアミド繊維、アラミド繊維（パラ系、メタ系）、ポリビニルアルコール繊維、ポリ（ｐ−フェニレンベンゾビスオキサゾール）繊維、超高分子量ポリオレフィン繊維、炭素繊維、セラミック繊維、ガラス繊維、金属繊維等公知の繊維を用いてもよい。
【００１７】
本発明の目的達成上、緯糸の総繊度は、好ましくは経糸の総繊度の１／５以下、より好ましくは１／６以下である。
本発明の模紗組織織物は、図１〜図４に例示されるような一般的な模紗組織が用いられる。
【００１８】
図１は、平組織と３／３マット組織を組み合わせた模紗組織があり、平部分の組織係数が３／３マット組織に比べてきつくなるため、平組織部分の組織が３／３マット部分にずれ、組織の図中矢印部分に隙間を作る。又筬入れを平部分の中央が筬割りとなるようにすることで、効果的に組織ズレを作ることができる。図２も図１の組織と同様、組織図中央部分の組織がその両隣の部分に比べて組織係数が高く、組織ズレを起こし、組織の図中矢印部分に隙間を作る。図３は、中央が平組織、両端が２／２ツイルであり、平組織がずれることで組織の図中矢印部分に隙間を作る。図４は、模紗組織と平組織を並べた基本組織の一例であり、この組織では、経ストライプ状に模紗部分を配置でき、かつ平部分のリピートによりストライプピッチをコントロールできる。また、その他基本組織として、平ベースに模紗組織を千鳥配置したり、等間隔で並べたりすることができる。
【００１９】
この模紗組織は、経糸も緯糸もそれぞれ糸同志が寄り合って、束になるような形態になるため、隙間ができるものである。
本発明の模紗組織織物は、一般的な模紗、モック・レノ、擬絽、目透織といわれる組織ズレを起こさせる構造であれば、上記に例示したものに限定されない。
【００２０】
模紗組織織物の好ましいカバーファクターは、経糸カバーファクターでは、８００〜３０００、より好ましくは９００〜２８００、特に１０００〜２５００が好ましく、緯糸カバーファクターは、１００〜７００、より好ましくは２００〜６００、特に２００〜５００が好ましい。経糸カバーファクター／緯糸カバーファクターの比は、５以上特に６以上、２０以下、特に１５以下が好ましい。
模紗組織織物は、シャトル織機、レピア織機、ＡＪＬ、ＷＪＬ等で製織できる。
【００２１】
尚、例えば屋外で強い紫外線を受けることによってポリケトン繊維の引張強度等の低下が懸念される時は、繊維又は織物の形態で紫外線吸収材（例えば、ベンゾフェノン系、ベンゾトリアゾール系、ヒンダードアミン系の一種又は二種以上の組み合わせがある。）及び／又は紫外線遮蔽剤（例えば、酸化チタン、酸化鉄、酸化セリウム等の微粒子があり、平均粒径は０．０１〜０．６μｍが好ましい。）を含有させてもよい。含有させる方法としては、例えば、繊維又織物に紫外線吸収材及び／又は紫外線遮蔽剤を含有した樹脂やフィルムを付与又は被覆する方法があり、紫外線吸収材及び／又は紫外線遮蔽剤の含有量は、樹脂やフィルムの質量に対して０．００１〜１０質量％が好ましい。
【実施例】
【００２２】
本発明を実施例に基づいて説明する。
本発明における測定方法及び評価方法は以下の通りである。
【００２３】
（１）引張強度、引張伸度、引張弾性率
ＪＩＳ−Ｌ−１０１３に準じて測定する。
サンプル長：２０ｃｍ、引張速度：２０ｃｍ／分で測定し、２０回測定した時の平均値を求める。
【００２４】
（２）不整面貼り付けテスト
２０ｃｍ×３０ｃｍのガラス板中央に、直径５０ｍｍのガラス製時計皿を接着して模擬不整面を作成するる。この模擬不整面にポリケトン繊維の方向が長手方向に一致するように含浸接着樹脂を用いて各繊維シートを貼り付けた後、貼り付けた面を下向きにして樹脂を硬化させる。硬化後の状態を観察し下記基準にて評価した。
◎；シワや空気溜りの発生が無く、模擬不整面に対し非常に良好な貼り付けが実現。
○；軽微なシワや空気溜りはあるが、模擬不整面に対し良好な貼り付けが実現。
△；概ね良好な貼り付けも部分的手直しが必要なシワや空気溜りがある。
×；シワや空気溜りが多発し、貼り付け不良。
【００２５】
［実施例１］
１６７０ｄｔｅｘ／１２５０ｆのポリケトン繊維（旭化成せんい（株）社製；商標サイバロン；引張強度１８ｃＮ／ｄｔｅｘ、引張伸度５％、引張弾性率３５０ｃＮ／ｄｔｅｘ）２本を合糸したものを経糸に、緯糸には４６０ｄｔｅｘ／１４４ｆのナイロン６６マルチフィラメント糸を用いて、５０ｃｍ巾のテープ状模紗組織織物（図１に示した模紗組織）を製織した（経糸カバーファクター１２７１、緯糸カバーファクター２１４、経糸カバーファクター／緯糸カバーファクターの比＝６）。
この織物の不整面貼り付けテストは、◎〜○とすぐれたものであった。
【００２６】
［比較例１］
実施例１において、ポリケトン繊維に代えて１６７０ｄｔｅｘ／９６４ｆのパラ系アラ
ミド繊維マルチフィラメント糸（引張強度２０ｃＮ／ｄｔｅｘ、引張伸度４．５％、引張弾性率５００ｃＮ／ｄｔｅｘ）を用いた以外は、実施例１同様に５０ｃｍ巾のテープ状模紗織物を製織した。
この織物の不整面貼り付けテストは、△と実施例１対比劣ったものであった。
【産業上の利用可能性】
【００２７】
本発明の補強用繊維シートは、特に高架の鉄道や高速道路等の橋脚や梁等の土木コンクリート構造物、建物の柱、壁等の補強に好適に用いられる。
【図面の簡単な説明】
【００２８】
【図１】図１は本発明で用いられる模紗組織図である。
【図２】図２は本発明で用いられる他の模紗組織図である。
【図３】図３は本発明で用いられる他の模紗組織図である。
【図４】図４は本発明で用いられる他の模紗組織図である。
【図１】
2008075220.tif 000003
【図２】
2008075220.tif 000004
【図３】
2008075220.tif 000005
【図４】
2008075220.tif 000006